(57)【要約】【課題】  従来の溶鋼の連続鋳造ロングノズルにおけるねじりテープ状の旋回羽根に代わるロングノズルによる溶鋼流の制御手段を提供する。【解決手段】連続鋳造用ロングノズルの内孔面に螺旋状の溝を形成することによって、ロングノズルの下端から流出する溶鋼に螺旋流を形成する。Ｄ１はロングノズル内孔壁面凸部の直径、ｄは内孔面の溝の深さ、Ｄ０はロングノズル内孔壁面凹部の直径、Ｌ１は凹凸のピッチすなわちロングノズル内孔壁面の一組の凹凸部の垂直方向の長さ、Ｌ２はロングノズル内孔壁面凸部の垂直方向の長さ、Ｌ３はロングノズル内孔壁面凹部の垂直方向の長さ、Ｌ０はロングノズル垂直方向の全長を示す。各部の寸法が次の数式を満足する形状とする。  ［数１］  ０．８Ｄ１≧ｄ＝（Ｄ０−Ｄ１）／２≧０．１Ｄ１  ［数２］  ５Ｄ１≧Ｌ１＝Ｌ２＋Ｌ３≧Ｄ１  ［数３］  Ｌ０／Ｌ１≧３【選択図】  図２
2006346688.tif 000002
【特許請求の範囲】
【請求項１】
内孔面に螺旋状の溝を形成することによって、ロングノズルの下端から流出する溶鋼に遠心流を形成する連続鋳造用ロングノズル。
【請求項２】
螺旋状の溝を形成する内孔面の範囲は、ロングノズル上端から下方に少なくとも３００ｍｍ以上の範囲である請求項１に記載の連続鋳造用ロングノズル。
【請求項３】
螺旋状の溝の深さは、内孔の凸部分の直径に対し０．１倍以上０．８倍以下、溝の軸方向の１ピッチあたりの長さが溝部の壁の凸部分の直径に対し１倍以上５倍以下である請求項１に記載の連続鋳造用ロングノズル。
【請求項４】
螺旋状の溝の断面形状は、ロングノズル垂直方向の断面において、溝の上面と内孔面との交差するエッジ部が、５ｍｍ以上Ｒ付きの形状、または、溝の上端部最外部から内孔に向かって上方向に１０度以上傾斜を有する形状である請求項１に記載の連続鋳造用ロングノズル。
【請求項５】
各部の寸法が次の数式を満足する形状とした請求項１に記載の連続鋳造用ロングノズル。
［数１］  ０．８Ｄ１≧ｄ＝（Ｄ０−Ｄ１）／２≧０．１Ｄ１
［数２］  ５Ｄ１≧Ｌ１＝Ｌ２＋Ｌ３≧Ｄ１
［数３］  Ｌ０／Ｌ１≧３
上記各数式において、Ｄ１はロングノズル内孔壁面凸部の直径、ｄは内孔面の溝の深さ、Ｄ０はロングノズル内孔壁面凹部の直径、Ｌ１は凹凸のピッチすなわちロングノズル内孔壁面の一組の凹凸部の垂直方向の長さ、Ｌ２はロングノズル内孔壁面凸部の垂直方向の長さ、Ｌ３はロングノズル内孔壁面凹部の垂直方向の長さ、Ｌ０はロングノズル垂直方向の全長を示す。
【発明の詳細な説明】
【技術分野】
【０００１】
本発明は溶鋼の連続鋳造に使用するロングノズルに関する。
【背景技術】
【０００２】
溶鋼の連続鋳造においては、鋳片の品質低下や連続鋳造工程でのノズル閉塞等の原因となる溶鋼中の非金属介在物（以下「介在物」いう）を減少させる必要がある。
【０００３】
この溶鋼中の介在物を減少させるための手段として、タンディシュ内に堰を設置して、取鍋等の容器で搬送された溶鋼をロングノズルを介してタンディッシュに注ぐ際に、溶鋼流を複雑化することで介在物を浮上させる試みが多く行われている。
【０００４】
これは、タンディッシュ内の溶鋼上面への流れを形成して、溶鋼上面に配したタンディッシュパウダー等への接触機会を増してタンディッシュパウダー等へ介在物を取り込ませ、あるいは、溶鋼のタンディッシュ内に滞留する時間を長くして介在物を浮上させようとするものである。
【０００５】
しかし、このような堰により介在物を少なくする手段では、ロングノズルを通過する溶鋼流の速度が大きいこともあって、注がれた溶鋼は主にタンディッシュの底部を高速度で通過する流れを形成し、十分に溶鋼上面への流れが形成されず、また、十分な滞留時間も得ることができずに、介在物は十分に浮上及び除去されないまま直接モールドへと流出することになり、鋳片の品質低下は十分に避けることはできず、また浸漬ノズル等のノズル詰まり等も十分には抑制できない。
【０００６】
また、堰を設置することによって、連々鋳の最後にタンディッシュ内に溶鋼が残留し溶鋼歩留まりが低下する要因となる、タンディッシュの熱間再使用を行いにくい、堰の製作、設置、補修等に関るコストが高くなる等の問題がある。
【０００７】
この堰を設置する対策に代えて、取鍋から溶鋼を注ぐ際に使用するロングノズルからの吐出流を制御することが提案されている。
【０００８】
例えば、特許文献１には、ロングノズル上端部付近にねじりテープ状の旋回羽根を設置して、通過する溶鋼に旋回流を生じさせることで、その垂直方向の流速を小さくすると共に水平方向のベクトルを生じさせ、タンディッシュ内に注がれる溶鋼を強い下降流にせずにタンディッシュ内での上方向への流れを生じ易くすることが提案されている。
【０００９】
しかしながら、このロングノズルによって溶鋼に旋回流を生じさせる対策では、溶鋼取鍋の排出口から注湯初期に流出するスライディングノズル内孔の耐火粉末の詰め物が、旋回羽根の部分に堆積し詰まりを生じたり、さらには、この耐火粉末の詰め物や溶鋼が溶鋼取鍋の排出口の内部で固化することもある。その場合にはロングノズルの下端から細い鉄製の酸素パイプを挿入してこれら固着物を融解させて除去する必要があるが、このねじりテープ状の旋回羽根はその作業の妨げとなる。
【００１０】
このように、従来の溶鋼の連続鋳造における鋳片の品質低下やノズル閉塞等の原因となる溶鋼中の介在物の減少、除去手段によっては十分な解決には至っていない。
【特許文献１】特開平１１−０９０５９３号公報
【発明の開示】
【発明が解決しようとする課題】
【００１１】
本発明は、従来の溶鋼の連続鋳造における介在物の減少、除去手段の問題点を解消することにあって、ねじりテープ状の旋回羽根に代わるロングノズルによる溶鋼流の制御手段を提供する。
【課題を解決するための手段】
【００１２】
本発明は、連続鋳造用ロングノズルの内孔面に螺旋状の溝を形成することによって、ロングノズルの下端から流出する溶鋼に螺旋流を形成し、その螺旋流による遠心力により横方向の溶鋼流を形成することによってその課題を解決したものである。
【００１３】
ロングノズル内孔に流れ込む溶鋼流の一部は、取鍋に取り付けたスライディングノズルの開口初期段階を除き、通常は垂直方向に直線的に落下するのではなく、流量制御によるノズルの開閉操作等も影響して、横方向にも内孔壁への衝突と分散を伴いながらロングノズル内を通過する。
【００１４】
ロングノズル内孔面に螺旋状の溝を形成することで、この溝の上面に溶鋼流が横方向の角度をもって当たり、そこでその溶鋼流が垂直方向以外の多方向に多く分散する。そして溶鋼流は螺旋状の溝の凹部の下面と最外周側の壁面に押しつけられながら下方へ移動することで旋回流が発生する。この垂直方向以外の分散流は、また、上方から通過してくる溶鋼流に当たってさらなる垂直方向以外の分散流を生じる。このような作用はロングノズルの通過距離が長くなるほど増大することになり、旋回流を中心とした流れとなってロングノズル下端から排出されることになる。
【００１５】
この旋回流を中心としたロングノズル下端からの流れは、すなわち、タンディッシュ内において垂直方向のベクトル以外に水平方向に向かう角度をもつベクトルをも生じることになり、タンディッシュ内に溶鋼流が流入する際に、溶鋼流が垂直方向への高速度の進行が緩和され、ロングノズルの外周へ、円周方向への角速度を有する分散流、すなわち遠心流を形成する。
【００１６】
これによりロングノズルからタンディッシュ内に注がれた溶鋼が短時間且つ直線的に浸漬ノズルに到達することを抑制し、介在物等を浮上及び減少させることができる。さらに、溶鋼流が垂直方向に高速度で進行するとタンディッシュの溶鋼上面に浮上しているスラグ等を下方に引き込む流れも強くなるが、この垂直方向の溶鋼流の速度を緩和することで、このタンディッシュの溶鋼上面に浮上しているスラグ等の巻き込みに起因する介在物量を低減することができる。
【００１７】
このように、タンディッシュ内に堰を設置しない場合にも、タンディッシュ内に上向き溶鋼流が発生し介在物は溶鋼面に浮上する。とくに、溶鋼中の介在物が５０μｍ径以上の大型の場合に効果的である。
【００１８】
また、溶鋼取鍋のスライディングノズル内孔詰め物である耐火粉末が焼結等により、又は溶鋼侵入等により固化して、取鍋スライディングノズルの開口時にスムーズに排出されないことがある。その耐火粉末や溶鋼の固化物の除去作業には、一旦ロングノズルを取鍋から外して、取鍋スライディングノズル付近の固化物を、酸素ランスを挿入して洗浄する方法が採られることが多い。溶鋼の品質への影響、ロングノズルの取鍋下部ノズル等への密着性、作業の迅速性、安全性等を考慮すると、ロングノズルを取鍋から外すことなく、その下端から酸素ランスを取鍋スライディングノズル付近まで挿入して、固化物を洗浄する方法を採ることが好ましい。
【００１９】
この場合にも、本発明のように、吐出溶鋼流に旋回流の発生手段として、ロングノズルの内孔面に螺旋状の溝を形成している場合には、内孔溶鋼取鍋のスライディングノズル内孔耐火粉末詰め物が付着した場合の除去作業にも支障を生じることがない。
【００２０】
螺旋状の溝を形成するロングノズルの内孔面の位置は、内孔面の全面でもよいし、また、部分的であってもよいが、旋回流の形成の効率からいって、ロングノズル上端から下方に少なくとも３００ｍｍ以上の範囲に形成するのが望ましい。
【００２１】
また、溝の深さは、溶鋼流に十分な旋回流を付与するためには、内孔の凸部分の直径に対し０．１倍以上０．８倍以下、溝の軸方向の１ピッチあたりの長さが溝部の壁の凸部分の直径に対し１倍以上５倍以下であることが望ましい。
【００２２】
また、溝の断面形状は、溶鋼流をスムーズに形成するためには、ロングノズル垂直方向の断面に於ける、内孔に形成する螺旋状の溝の、上面と内孔面との交差するエッジ部が、５ｍｍ以上Ｒ付きの形状、または、溝の上端部最外部から内孔に向かって上方向に１０度以上傾斜を有する形状であることが望ましい。
【００２３】
また、溶鋼取鍋のスライディングノズル内孔詰め物である耐火粉末が焼結等により、または溶鋼侵入等による固化物を溶融除去するために、ロングノズルを取鍋から外すことなく、その下端から酸素ランスを取鍋スライディングノズル付近まで挿入するために、その内孔は、内孔面の上部から下端までの全域に垂直方向に少なくとも直径３０ｍｍ以上の貫通孔を形成することが必要である。
【００２４】
直径３０ｍｍ以上という値は、ロングノズル下端から酸素洗浄に用いるランスパイプを挿入する際の、そのランスパイプの直径が通常１５ｍｍであり、それが支障なく上端まで到達し得ると共に、溶融した詰め物や溶鋼の固化物がランスパイプ横を通過して落下することを可能にするための最小の大きさである。
【００２５】
この本発明による連続鋳造用ロングノズルは、成形時の溝を形成した芯棒を使用すること以外は、通常のロングノズルの製造法によって製造できる。
【００２６】
すなわち、まず炭素原料およびその他の耐火性原料にフェノール樹脂等の有機バインダーを添加して坏土を得る。この坏土をノズル成形用型に充填する際、外表面に螺旋状の溝を設けた芯棒をノズル成形用型内に予め設置しておく。この芯棒の外表面に設けた螺旋状の溝の形状を変更する事で、深さ、幅、径、ピッチ、長さ、および配置位置等の異なる螺旋状の溝をロングノズル内孔壁に容易に配置する事が出来る。外側のノズル成形用型と芯棒との隙間に坏土を充填し、アイソスタティック・プレスにより加圧成形した後、外側のノズル成形用型と芯棒とを成型体から抜き去り、内孔面に螺旋状溝を有する成形体を得る。  芯棒を抜き去るには、螺旋に沿わせて回転させる方法が最も簡単であるが、芯棒に低温度で軟化・液状化する樹脂ワックス製のものを利用して、成形後に加熱して除去する方法をも採り得る。そして、得られた成形体を還元または非酸化雰囲気中で熱処理することで、本発明のロングノズルが得られる。
【発明の効果】
【００２７】
本発明により、ロングノズルからタンディッシュに注ぐ溶鋼の垂直方向の流出速度を低減することが可能となり、それにより、タンディッシュの溶鋼上面に浮上しているスラグ等の巻き込みに起因する介在物を含め、溶鋼中の非金属介在物等を減少させ、鋼の清浄性を向上でき、鋳片の品質向上が可能となる。
【００２８】
さらにタンディッシュ内に介在物分離用の堰を設置する必要がないので、タンディッシュ内の溶鋼の残留もなく、溶鋼歩留まりを向上することができ、タンディッシュを熱間回転等で多数回使用することが可能となり、さらに堰に関わるコストが不要となることで連続鋳造のコストを低減できる等の効果を得ることができる。
【００２９】
さらにまた、溶鋼取鍋のスライディングノズル内孔の耐火粉末等の固化や閉塞時に、ロングノズルを一度外すことなく、ロングノズル下端から酸素ランスをスムーズに挿入して、それら固化物等の除去作業を行うことができ、作業時間の短縮等と作業の安全性を向上させることができると共に、一次的にロングノズルを外す場合のオープン注入をしなくて済むことから鋼の清浄性を維持でき、鋳片の品質向上が可能となる。
【００３０】
数値的には、介在物量を内孔面に螺旋状の溝のないロングノズルを使用する場合と対比して、鋳片中の５０μｍ以上の介在物を約７０％以下に低減することができる。
【発明を実施するための最良の形態】
【００３１】
ロングノズルから排出される溶鋼流において、円周方向への角速度を有する分散流、すなわち遠心流の流速、すなわち、遠心流速を変化させて、この遠心流速と鋳片内に取り込まれる介在物量との関係をシミュレーションにより明らかにした。
【００３２】
溶鋼流のシミュレーションは、ロングノズルからの注湯位置がモールドへの注湯ノズルと同一断面上になく、Ｔ字形状のタンディッシュを想定したモデルで介在物を想定したガス球を分散させた水を流動させ、タンディッシュから排出されるそのガス球を測定する方法により行った。
【００３３】
このシミュレーションの結果を、表１及び図１に示す。
【表１】
2006346688.tif 000003
【００３４】
表１において、遠心流速指数は、従来の平坦な内孔面を有するロングノズルから排出される垂直な溶鋼流における遠心流速を１とし、そのときの介在物量を１００とし、本発明に基づいて、内孔面に螺旋状の溝を形成したロングノズルから排出される遠心流速の比を遠心流速指数として示し、それぞれの遠心流速指数のときの介在物量を示す。
【００３５】
同表に示すように、遠心流速指数が３．５までは遠心流速指数の増加に応じて介在物指数は減少する傾向を示す。また、遠心流速指数が４を越える付近から、遠心流速指数の増加に対して介在物量は約４０％となったあと、殆ど変化しなくなることがわかった。
【００３６】
溶鋼中の介在物量を、従来の内孔面に螺旋状の溝のないロングノズルをタンディッシュに堰を設置して使用する場合の水準と同程度以下にすること、すなわち、介在物量を内孔面に螺旋状の溝のないロングノズルを使用する場合の約７０％以下に低減することを目標とし、その指標として前記シミュレーションに於ける遠心流速指数２．７以上を得るため、ロングノズルの内孔に形成する螺旋状の溝の諸条件を特定した。
【００３７】
図２は、本発明のロングノズル内孔面に形成した螺旋状の溝の諸条件を特定するための断面図である。
【００３８】
同図において、Ｄ１はロングノズル内孔壁面凸部の直径、ｄは内孔面の溝の深さ、Ｄ０はロングノズル内孔壁面凹部の直径、Ｌ１は凹凸のピッチすなわちロングノズル内孔壁面の一組の凹凸部の垂直方向の長さ、Ｌ２はロングノズル内孔壁面凸部の垂直方向の長さ、Ｌ３はロングノズル内孔壁面凹部の垂直方向の長さ、Ｌ０はロングノズル垂直方向の全長を示す。Ｒは溝のエッジに形成されたアールを示す。
【００３９】
特定すべき条件は、各部の寸法が次の数式を満足する形状とすることである。
【００４０】
［数１］  ０．８Ｄ１≧ｄ＝（Ｄ０−Ｄ１）／２≧０．１Ｄ１
［数２］  ５Ｄ１≧Ｌ１＝Ｌ２＋Ｌ３≧Ｄ１
［数３］  Ｌ０／Ｌ１≧３
すなわち、内孔面の溝の深さｄ、すなわちロングノズル内孔の溝の凹部の奥行きが、壁面の凸部のロングノズル内孔部の直径Ｄ１の０．１倍以上０．８倍以下、内孔面の溝のピッチＬ１、すなわちロングノズル内孔の溝の垂直方向の一組の凹凸の垂直方向の長さが、壁面の凸部のロングノズル内孔部の直径Ｄ１の１倍以上５倍以下、ロングノズル全長（Ｌ０）が内孔面の溝のピッチ（Ｌ１）の３倍以上とすることである。
【００４１】
ｄが０．８Ｄ１を超えると、内孔壁面凹部の垂直断面積が通過する溶鋼量に対して大きくなりすぎて、すなわち溶鋼通過部の容積が大きくなりすぎて溶鋼流の速度が小さくなり、旋回流の流速が小さくなる。また、０．１Ｄ１未満であると、内孔壁面凹部の垂直断面積が通過する溶鋼量に対して小さくなりすぎて、すなわち溶鋼通過部の容積が小さくなりすぎて溶鋼流が溝の凹部から溢れて分散してしまい、旋回流の形成量が少なくなり、旋回流以外の流れにより減衰される。結果、ｄは、０．８Ｄ１を越え又は０．１Ｄ１未満であると、遠心流速指数２．７以上を得ることができない。
【００４２】
Ｌ１が５Ｄ１を超えると、旋回流は横方向の速度が小さくなって十分な旋回速度が得られず、ロングノズル下端から排出される時点で垂直方向の流速が勝り、十分な遠心流の速度が得られない。またＤ１未満であると、旋回流は十分な推進力を得られずに減衰し、下方向に進むにしたがって速度が小さくなり、ロングノズル下端から排出される時点での十分な遠心流の速度が得られない。
【００４３】
Ｌ０／Ｌ１が３未満であると、旋回流は十分に加速されないままノズル下端に至り、ロングノズル下端から排出される時点で十分な遠心流の速度が得られない。安定した旋回流の流速を得るためには、Ｌ０／Ｌ１は５以上とすることが好ましい。
【００４４】
この螺旋状の溝の深さｄ及び溝のピッチＬ１は、この溝を形成した範囲の上端から下端まで一定であることが好ましい。螺旋状の溝を形成した上端から下端までの領域の途中でこれらに変化があると、旋回流の流速が減衰したり、流れの方向が複雑になって散逸する等の現象が生じ易くなり、旋回流及びロングノズル下端から排出されるときの遠心流の速度が小さくなる等の原因となる。
【００４５】
この螺旋状の溝を形成した領域の長さは、ロングノズルの垂直方向に３００ｍｍ未満であると、垂直方向に通過する溶鋼の割合が多くなり旋回流を十分に形成できず、遠心流速指数＝２．７以上を得ることが困難になる。そのためこの溝はロングノズルの垂直方向に少なくとも３００ｍｍ以上の範囲に形成することが好ましく、下端で十分に流速を持つ旋回流、すなわち遠心流速指数２．７以上の遠心流を得るためには、螺旋状の溝を形成する位置は、ロングノズル上端部付近を優先的に、上端から下方に向かって連続的にできるだけ長い範囲で形成することが好ましく、ロングノズルの下端から上端まで全域に亘って形成することがさらに好ましい。
【００４６】
本発明では、溶鋼取鍋のスライディングノズル内孔詰め物である耐火粉末や溶鋼の固化物の除去作業を、ロングノズルの下端から酸素ランスを取鍋スライディングノズル付近まで挿入して固化物を洗浄する方法を採り得る。その場合に、酸素ランスがロングノズルの内孔に形成した溝に引っかかり、スムーズな挿入ができないことがある。本発明では、ロングノズル垂直方向の断面に於ける、内孔に形成する螺旋状の溝の、上面と内孔面との交差するエッジ部をＲ付きの形状又は溝の上端部最外部から内孔に向かって上方向に傾斜を有する形状とすることで、この酸素ランス挿入時の引っかかりを解消した。
【００４７】
この引っかかりに対する効果を得るためには、溝部の垂直方向断面に於いて、凸部の下端面につき、エッジがＲ形状の場合は、半径５ｍｍ以上、傾斜形状の場合は、水平面に対し、１０度以上の傾斜であることが好ましい。
【００４８】
また、これらＲ形状と傾斜形状はどちらか一方でも両方を備えていてもよいが、両方を備えている方がより好ましい。但し、Ｒ又は傾斜角の上限は、ロングノズルの垂直方向断面の、螺旋状の溝の凸部の内孔側の垂直方向の面の高さ（Ｌ２）を１０ｍｍ以上確保することができる範囲にすることが好ましい。
【００４９】
この高さ（Ｌ２）が１０ｍｍ未満であると、ロングノズル製造時に溝の凸部が欠損し易くなるばかりでなく、溶鋼流通過の間に溝の凸部が損耗してその形状保持が困難になり、旋回流の形成効果が小さくなる虞がある。
【実施例１】
【００５０】
図３に連続鋳造用ロングノズルの内孔面の全域に、本発明の螺旋状の溝を形成した例を垂直方向断面によって示す。
【００５１】
同図において、図２に対応して、溝の深さｄが２０ｍｍ、壁面の凸部のロングノズル内孔部の直径Ｄ１が６０ｍｍ、壁面の凹部のロングノズル内孔部の直径Ｄ０が１００ｍｍ、内孔面の溝のピッチＬ１の長さが１１０ｍｍ、ロングノズルの全長は９５０ｍｍであり、その上端から下端までの全域に亘り螺旋状の溝が形成されている。 ロングノズル垂直方向の断面における内孔に形成する螺旋状の溝の、上面と内孔面との交差するエッジ部には、１０ｍｍのＲが付され、溝の上端部最外部から内孔に向かっては、上方向に１５度の傾斜を有している。
【実施例２】
【００５２】
図４は、連続鋳造用ロングノズルの内孔の一部の領域に、本発明の螺旋状の溝を形成した例を垂直方向断面によって示す。  この例のロングノズルの溝の詳細の垂直方向断面は、実施例１の形状と同じである。
【００５３】
この例のロングノズルは、いわゆる浸漬開孔、すなわちロングノズルをタンディッシュの溶鋼内に浸漬したまま取鍋からタンディッシュへの溶鋼注入を開始するために用いられるもので、下端付近が拡大した典型的な構造を有する。
【００５４】
この下端付近の拡大部では溶鋼流がロングノズルの壁面に接することが殆どない状態で通過するので、その拡大部より上方の、溶鋼流がロングノズル壁面に接触して通過する部位に螺旋状の溝を形成する必要がある。
【００５５】
この例では、溝の深さ（ｄ）が２０ｍｍ、壁面の凸部のロングノズル内孔部の直径（Ｄ１）が６０ｍｍ、壁面の凹部のロングノズル内孔部の直径（Ｄ０）が１００ｍｍ内孔面の溝のピッチ（Ｌ１）の長さが１１０ｍｍ、ロングノズルの全長は１１００ｍｍであり、上端から下方５６０ｍｍの領域に螺旋状の溝が形成されている。
【図面の簡単な説明】
【００５６】
【図１】シミュレーションによる溶鋼の遠心流と介在物の関係を示す図である。
【図２】本発明のロングノズル内孔面に形成した螺旋状の溝の詳細図である。
【図３】実施例１にかかるロングノズルの垂直方向の断面を示す。
【図４】実施例２にかかるロングノズルの垂直方向の断面を示す。
【符号の説明】
【００５７】
１  ロングノズルの内孔
２  ロングノズルの耐火物壁
３  ロングノズルの内孔面に形成した螺旋溝間の凸部
４  ロングノズルの内孔面に形成した螺旋溝
５  ロングノズルの内孔面に形成した螺旋溝間の凸部内孔側下端エッジ部
【図１】
2006346688.tif 000004
【図２】
2006346688.tif 000005
【図３】
2006346688.tif 000006
【図４】
2006346688.tif 000007